Brevet FR3025522A1 — publié le 20160311

COMPOSITION IGNIFUGEANTE POUR SUBSTRAT TEXTILE La présente invention se rapporte à une composition ignifugeante destinée plus particulièrement à être appliquée sur un substrat textile comprenant des fils de verre et éventuellement des fils synthétiques. La composition ignifugeante permet de former sur le substrat textile une couche de revêtement transparent et flexible qui devient intumescente lorsqu'elle est exposée à la chaleur ou au feu. Le substrat textile est ainsi rendu plus résistant au feu. L'ignifugation de textiles à base de fibres de verre est connue et s'obtient en appliquant un revêtement comprenant une résine organique et des composés intumescents ou des additifs anti-feu, par exemple des hydroxydes ou des composés à base de phosphore, de soufre ou d'azote Les revêtements ignifuges intumescents connus comprennent majoritairement une résine mélamine-formaldéhyde qui certes est transparente mais qui présente l'inconvénient de réduire significativement leur flexibilité. En outre, ces revêtements sont susceptibles d'émettre du formaldéhyde ce qui va à l'encontre des réglementations actuelles qui bannissent le formaldéhyde en raison des effets nocifs sur les êtres vivants. Les revêtements ignifuges avec additifs anti-feu permettent d'obtenir la transparence et la flexibilité souhaitées mais leur efficacité au regard du feu demeure inférieure à celle des revêtements ignifuges intumescents. Le problème technique que vise à résoudre la présente invention est d'obtenir une composition ignifugeante intumescente exempte de formaldéhyde qui soit transparente et qui permette de conserver le caractère flexible du substrat textile d'origine sur lequel elle est appliquée. Ce problème est résolu selon l'invention par la composition ignifugeante qui comprend une résine acrylique, un composé déshydratant, un agent 30 d'expansion, et éventuellement un composé carboné polyhydrique. Dans la présente demande, les termes et expressions suivantes ont les significations ci-après : 3 0 2 5 5 2 2 2 - par « composé déshydratant », on entend un composé qui libère un acide fort ou un précurseur de ce dernier qui est apte à libérer un acide fort à une température supérieure à 100°C, de préférence qui varie de 100 à 250°C, - par « agent d'expansion », on entend un composé qui libère des gaz 5 ininflammables tels que du gaz carbonique ou de l'ammoniac quand il se dégrade thermiquement. L'agent d'expansion est un composé essentiel pour obtenir l'effet d'intumescence permettant de former la structure carbonée expansée qui protège le substrat textile du feu. L'agent d'expansion est différent du composé déshydratant précité et du composé carboné polyhydrique 10 mentionné ci-après, - par « composé carboné polyhydrique », on entend un composé contenant plusieurs atomes de carbone et plusieurs groupements hydroxyles différent de la résine acrylique, et - le caractère « transparent » ou de « transparence », s'entend 15 relativement aux radiations dans le visible. La résine acrylique a pour fonction de lier les fibres ou les fils entre eux. La résine acrylique peut être constituée d'un homopolymère d'acide acrylique ou méthacrylique, ou d'un copolymère d'acide acrylique et/ou méthacrylique et d'un monomère éthyléniquement insaturé tel que le styrène. De préférence, la 20 résine est constituée d'un homolymère d'acide acrylique. Le composé déshydratant a pour fonction de déshydrater la résine acrylique, et le cas échéant le composé carboné polyhydrique, et doit en outre permettre de générer sous l'effet de l'augmentation de température un acide qui réagit avec des fonctions hydroxyles de ladite résine et dudit composé carboné 25 polyhydrique, pour donner dans un premier temps un ester thermiquement stable. L'ester ensuite sera dégradé avec production de carbone formant la couche de protection au feu, d'eau et de gaz carbonique. Le composé déshydratant est choisi parmi les acides forts dégradables thermiquement tels que l'acide phosphorique, l'acide sulfurique et l'acide 30 borique, et les sels de ces acides possédant un cation volatil, et avantageusement les polyphosphates d'ammonium. L'agent d'expansion est de préférence une amine ou un amide, avantageusement l'urée, la mélamine et la guanidine. On préfère l'urée. 3025522 3 En règle générale, la résine acrylique comprend suffisamment d'atomes de carbone et de fonctions hydroxyles aptes à réagir avec l'agent déshydratant pour permettre la formation d'une couche intumescente de bonne qualité. Toutefois, il est possible d'ajouter à la composition ignifugeante selon l'invention 5 un composé carboné polyhydrique qui renforce la résistance au feu du revêtement intumescent. Le composé carboné polyhydrique est généralement un polyol tel que le pentaérythritol, un sucre, notamment le glucose, l'arabinose et le maltose, un amidon ou une cellulose. De préférence, le polyol est le pentaérythritol. 10 La composition ignifugeante conforme à la présente invention se présente sous la forme d'une dispersion aqueuse. De préférence, la composition ignifugeante comprend (en % de matières solides) : - 10 à 60 % de résine acrylique, avantageusement 15 à 50 %, 15 - 20 à 50 % de composé déshydratant, avantageusement 30 à 40 %, - 5 à 30 % de composé d'agent d'expansion, avantageusement 10 à 20 0A, - 0 à 50 % de composé carboné polyhydrique, avantageusement 0 à 40 %. 20 La composition ignifugeante comprend généralement 30 à 80 % en poids d'eau, de préférence 40 à 60 %. La teneur en eau est adaptée en fonction du mode d'application utilisé pour déposer la composition ignifugeante sur le substrat textile comme cela est décrit plus loin. A titre indicatif, la teneur en eau est par exemple égale à 40 % lorsque la composition ignifugeante est déposée 25 par enduction et égale à 60 % pour une application par pulvérisation. La composition peut encore comprendre un polymère fluorocarboné qui contribue à l'amélioration de la résistance au vieillissement en milieu humide, en une quantité pouvant représenter jusqu'à 60 % du poids de la résine acrylique, de préférence au moins égale à 5 % et avantageusement de 10 à 30 %. Un autre objet de l'invention concerne un substrat textile revêtu de la composition ignifugeante précitée. Le substrat textile contient des fibres minérales et/ou des fils composés d'une pluralité de filaments minéraux, et éventuellement des fibres et/ou des fils 302 5 5 2 2 4 organiques. Les fibres et fils précités, minéraux ou organiques, peuvent être continu(e)s ou coupé(e)s. La matière minérale qui constitue les fibres et les fils précités peut être du verre ou une roche, notamment un basalte. 5 Les fibres et les fils organiques précités peut être des fibres et des fils naturels, notamment à base de cellulose, en particulier du coton, du lin et du chanvre, ou synthétiques, notamment à base d'un polymère, en particulier un polyester tel qu'un polyméthacrylate de méthyle, ou une polyoléfine telle qu'un polypropylène. 10 Le substrat textile peut se présenter sous la forme d'un non-tissé, par exemple un voile ou un mat de fibres liées chimiquement ou mécaniquement, d'un tissu, d'une grille, d'un tricot ou d'une tresse. De préférence, le substrat textile est un tissu lumineux comprenant des fibres optiques et des fils de liage, en particulier en verre. De tels tissus sont 15 notamment décrits dans les demandes de brevet WO 2005/026424, WO 2008/035010, WO 2008/062141 et WO 2008/087339. De manière avantageuse, le tissu lumineux comprend des fibres optiques qui peuvent être en verre mais sont préférentiellement des fibres organiques, et des fils de liages en verre. 20 Les fibres optiques sont avantageusement constituées d'une ou plusieurs matières polymériques. Les fibres optiques et les fils de liage peuvent être disposés en chaîne ou en trame. Les fibres optiques sont de préférence placées en trame et les fils de verre en chaîne. De manière avantageuse, le tissu lumineux comprend des fils 25 de verre disposés en chaîne et une combinaison de fils de verre et de fibres optique disposés en trame. Les tissus lumineux peuvent comprendre une armure toile, serge, satin ou Jacquard. Selon le ou les types d'armures choisis, il est possible de favoriser la 30 présence des fibres optiques sur l'une des faces du tissu tout en assurant une bonne tenue du tissu. Un premier tissu lumineux avantageux comprend au moins une partie tissée selon une armure serge, avantageusement une armure satin 4, 6, 8, 10 ou 12. Le choix d'une armure satin permet que le fil de trame ou le fil de chaine 3 0 2 5 5 2 2 5 soit plus visible sur une des faces du tissu lumineux. Avantageusement le tissu lumineux comprend une armure satin à effet trame sur la face utilisée comme surface éclairante. Un deuxième tissu lumineux avantageux comprend au moins une partie 5 tissée selon une armure toile car ce type d'armure permet d'assurer une bonne tenue du tissu. Comme indiqué précédemment, les fibres optiques sont préférentiellement organiques, en particulier constituées d'une ou plusieurs matières polymériques. 10 A titre d'exemple de telles matières polymériques, on peut citer le polyméthacrylate de méthyle, le polycarbonate, les cyclo-oléfines et les polymères fluorés. Une gaine peut recouvrir les fibres optiques (âme) pour les protéger et obtenir des structures bi-composants appelées coeur-écorce. La gaine peut être 15 de même nature ou de nature différente du coeur. On préfère les fibres comprenant un coeur en polyméthacrylate de méthyle et une gaine à base d'un polymère fluoré tel que le polytétrafluoroéthylène. Les fibres optiques présentent généralement un diamètre qui varie de 100 à 1000 pm, de préférence de 200 à 550 pm et avantageusement de 450 à 550 20 pm. Dans le cas de fibres optiques coeur-écorce, l'épaisseur de la gaine est comprise entre 2 et 15 pm et de préférence 5 et 10 pm. Les fibres optiques présentent une densité d'au moins 5 fils/cm et de préférence qui varie de 8 à 20. 25 Les fibres optiques peuvent être traitées de manière à former des altérations invasives qui permettent l'extraction de la lumière au niveau des fibres et l'illumination de manière diffuse des surfaces principales du tissu lumineux. Les altérations invasives se présentent généralement sous la forme d'encoches ou de petites fentes qui peuvent être obtenues notamment par des 30 procédés d'abrasion tels que le sablage, l'attaque chimique ou la fusion au moyen d'un rayonnement lumineux de forte intensité tel qu'un laser. Les altérations invasives peuvent effectuées sur la fibre optique avant qu'elle soit tissée, ou directement sur le tissu lumineux. 3025522 6 Les fils de verre utilisés comme fils de liage sont constitués d'une pluralité de filaments de verre revêtus d'un ensimage, ces filaments ayant un diamètre qui varie de 5 à 24 pm, de préférence 6 à 16 pm et avantageusement 8 à 13 pm. Les fils de verre présentent également une masse linéique qui varie de 2,8 5 à 4800 Tex, de préférence est supérieure à 34 Tex, et avantageusement qui varie de 50 à 800 Tex. Les fils de verre disposés en chaine présentent une densité au moins égale à 5 fils/cm, de préférence au moins égale à 7 et avantageusement de 7 à 9. Les fils de verre disposés en trame présentent une densité au moins égale à 10 5 fils/cm et de préférence qui varie de 8 à 20. Les fils de verre peuvent être des fils retordus, le nombre de tours par mètre étant au moins égal à 5 et de préférence au moins 20. Les fils de verre représentent au moins 20 % de la masse du tissu lumineux et de préférence au moins 40 %. Plus la proportion de fils de verre 15 dans le tissu lumineux est élevée meilleure est la résistance au feu. Le tissu lumineux peut comprendre un revêtement structurant appliqué de préférence sur une face non utilisée comme surface éclairante. Ce revêtement structurant est avantageusement de couleur blanche et/ou réfléchissant et/ou majoritairement à base d'une matière minérale. 20 Le revêtement structurant comprend généralement un liant organique polymère et éventuellement des matières de remplissage constituées de charges minérales et/ou de pigments. Le liant polymère peut être synthétique, par exemple un polyuréthane, un poly(meth)acrylate, un copolymère styrène-butadiène ou styrène-acrylique, ou un polymère naturel, par exemple un 25 amidon. Bien que décrite plus particulièrement relativement à des tissus lumineux, on ne saurait exclure l'application de la composition ignifugeante sur d'autres substrats textiles en particulier contenant au moins 20 % en masse d'une matière organique. Par exemple, ce substrat textile peut être un complexe 30 comprenant une structure en verre et un non-tissé de fibres de polyester, ledit non-tissé représentant 50 à 85 % en masse de polyester, ou un tissu constitué de fibres naturelles, notamment une toile à peindre à base de fibres de cellulose, avantageusement des fibres de lin. 302 5 5 2 2 7 L'application de la composition ignifugeante sur substrat textile peut être réalisée par tout moyen connu de l'homme du métier, par exemple par enduction au moyen d'un couteau, éventuellement disposé sur un rouleau, par enduction au rideau, et par pulvérisation. 5 L'application de la composition ignifugeante est suivie d'une étape de séchage qui est généralement opérée à la température ambiante (20-25°C) mais qui peut aussi être effectuée à une température plus élevée. La température de séchage doit toutefois être adaptée à la nature des fibres et de fils du substrat textile, notamment ne doit pas être trop proche de la 10 température de dégradation des constituants de la composition ignifugeante et des fibres et des fils. A titre indicatif, le séchage de tissus lumineux contenant des fibres de polymère peut être effectué à une température qui varie de 50 à 70°C, pendant une durée qui peut aller jusqu'à 60 minutes. Un séchage dans ces conditions 15 améliore l'aspect de surface de la couche de composition ignifugeante. La quantité de composition ignifugeante appliquée sur le substrat textile peut varier dans une large mesure en fonction du niveau de résistance au feu souhaité. En général, la quantité de composition ignifugeante (en % de matières solides) varie de 50 à 400 g par mètre carré de substrat textile, de 20 préférence 100 à 300 g par mètre carré. Lorsque le substrat textile est un tissu lumineux, la composition ignifugeante est de préférence appliquée sur la face utilisée comme surface éclairante principale. Les exemples donnés ci-après permettent d'illustrer l'invention sans 25 toutefois la limiter. Dans ces exemples, on évalue les propriétés du substrat textile dans les conditions suivantes : 4 La résistance au feu est mesurée dans les conditions de la norme NF EN ISO 11925-2. On détermine le temps de propagation sur une distance de 15 30 cm et la distance de propagation pour une flamme appliquée en surface ou sur la tranche de l'échantillon. 4 La luminance (en Cd/m2) est mesurée dans les conditions de la norme ISO 23539:2005. Les fibres optiques de l'échantillon à tester sont rassemblées en plusieurs groupes et connectées à une source lumineuse. 3 0 2 5 5 2 2 8 4 La raideur en flexion est mesurée sur un échantillon rectangulaire (3,8 cm x 8,0 cm) découpé dans le sens machine (par rapport au sens de tissage) au moyen d'un appareil Lorentzen & Wettre, à 23°C et 50 % d'humidité relative. 5 L'échantillon est maintenu verticalement à une extrémité dans la plus petite dimension entre deux mors et une force horizontale est appliquée sur l'extrémité libre. On mesure la force appliquée pour un angle de flexion égal à 5° et on calcule la raideur S (en mN.m) selon la formule suivante : S= 60 xFxL2/7cx0 xb 10 dans laquelle : F est la force mesurée pour atteindre un angle de 5° (en mN) L est la longueur utile de l'échantillon (0,05 m) est l'angle de flexion (5°) b est la largeur de l'échantillon (0,038 m) 15 EXEMPLE 1 a) Substrat textile Le substrat textile utilisé est un tissu à armure satin 8 constitué : - de fils de liage en verre E 20 - en chaîne : diamètre des filaments 9 pm, masse linéique 68 Tex, 20 tours/m sens Z (EC9 68 Z20), densité 7,9 fils/cm, - en trame : diamètre des filaments 11 pm, masse linéique 136 Tex, 28 tours/m sens Z (EC11 136 Z28), densité 12 fils/cm, et - de fibres optiques composées d'une âme en polyméthacrylate de 25 méthyle revêtue de polytétrafluoroéthylène : diamètre 500 pm, masse linéique 240 Tex, densité 12 fils/cm. Le tissu a masse surfacique égale à 524 g/m2 et contient 43 % en masse de matières minérales. On applique par enduction au couteau sur une des faces du tissu 30 lumineux (face arrière) un revêtement structurant blanc contenant (en % massique) : 20 % d'une résine styrène-acrylique, 78 % de carbonate de calcium et 2 % d'oxyde de titane. La quantité de revêtement structurant est égale à 181 g/m2 de tissu lumineux. 3 0 2 5 5 2 2 9 b) Composition ignifugeante On prépare une composition ignifugeante par ajout des constituants suivants (en % de matières solides) dans un récipient contenant de l'eau : 5 - Résine acrylique (Aquaset TF 150 ; Dow Chemicals) 49,0 - Polyphosphate d'ammonium (FR Croe484 ; Buddenheim) 36,0 - Urée 15,0 La teneur en matières solides dans la composition ignifugeante est égale à 60 %. 10 On obtient une solution visqueuse de couleur blanche. c) Substrat textile ignifugé La composition est appliquée sur la face avant du tissu lumineux décrit sous a) par enduction au couteau monté sur un rouleau, puis séchée pendant 24 heures à la température ambiante (20-25°C) en quantités variables. 15 Le tissu de l'exemple 1 e a subi un traitement par sablage préalablement à l'application de la composition ignifugeante. Les mesures de résistance au feu des exemples la à le selon l'invention sont effectuées comparativement à un tissu lumineux ne contenant pas de revêtement structurant et de composition ignifugeante (exemple comparatif 1), 20 un tissu lumineux ne contenant pas de composition ignifugeante (exemple comparatif 2) et un tissu lumineux sans revêtement structurant dans lequel la composition ignifugeante contient une résine mélamine-formaldéhyde (FX100 ; Flameseal) (exemple comparatif 3). Les résultats sont donnés dans le Tableau 1. 25 La distance de propagation avec application de la flamme en surface et sur la tranche du tissu lumineux est plus faible (et donc la résistance au feu est meilleure) pour l'exemple 1 d selon l'invention par rapport à l'exemple comparatif 3. Les tissus lumineux des exemples la à le peuvent subir une flexion 30 manuelle jusqu'à un angle de flexion de 30° sans endommagement visible de la couche de composition ignifugeante. Au contraire, le tissu lumineux de l'exemple comparatif 3 se fissure et se désagrège en libérant un résidu pulvérulent. 3025522 10 Sur le tissu lumineux de l'exemple le (tissu ignifugé), on mesure la luminance et on la compare à la luminance de ce même tissu après sablage et avant l'application de la composition ignifugeante (tissu non ignifugé). Les résultats sont les suivants : 5 Luminance (Cd/m2) Tissu ignifugé 97,5 Tissu non ignifugé 90,0 La transmission de la lumière au travers de la couche de composition ignifugeante est légèrement augmentée ce qui démontre le caractère 10 transparent de ladite couche. EXEMPLE 2 On procède dans les conditions de l'exemple 1 modifié en ce que la composition ignifugeante contient (en % de matières solides) : - Résine acrylique (Aquaset TF 150 ; Dow Chemicals) 15,0 15 - Polyphosphate d'ammonium (FR Cros 484 ; Buddenheim) 35,0 - Urée 15,0 - Pentaérythritol 35,0 Le tissu de l'exemple 2g a subi un traitement par sablage préalablement à l'application de la composition ignifugeante. 20 Les résultats sont donnés dans le Tableau 1. La distance de propagation avec application de la flamme en surface est identique pour l'exemple 2f et l'exemple comparatif 3 et légèrement plus faible pour l'exemple 2f lorsque la flamme est appliquée sur la tranche du tissu lumineux. 25 Les tissus lumineux des exemples 2a à 1 g peuvent subir une flexion manuelle jusqu'à un angle de flexion de 30° sans endommagement visible de la couche de composition ignifugeante, ce qui n'est pas le cas de l'exemple comparatif 3. Sur le tissu lumineux de l'exemple 2g (tissu ignifugé), on mesure la 30 luminance et on la compare à la luminance de ce même tissu après sablage et avant l'application de la composition ignifugeante (tissu non ignifugé). 302 5 5 2 2 11 Les résultats sont les suivants : Luminance (Cd/m2) Tissu ignifugé 95,0 5 Tissu non ignifugé 92,0 La transmission de la lumière au travers de la couche de composition ignifugeante est légèrement augmentée ce qui démontre le caractère transparent de ladite couche. EXEMPLES 3 ET 4 10 On procède dans les conditions de l'exemple 1 modifié en ce que la composition ignifugeante contient (en % de matières solides) : Ex. 3 Ex. 4 - Résine acrylique (Aquaset® TF 150 ; Dow Chemicals) 44,0 39,0 - Polyphosphate d'ammonium (FR Crose484 ; Buddenheim) 36,0 36,0 15 - Urée 15,0 15,0 - Polymère fluorocarboné (Kappahob NI6 ; Kapo Chemie) 5,0 10,0 Les résultats sont donnés dans le Tableau 1. Le tissu lumineux de l'exemple 4 subit un test de vieillissement accéléré dans une enceinte climatique (température : 50°C, humidité relative : 80 %) 20 pendant 5 jours. L'aspect de la couche de composition ignifugeante est comparable à celui du tissu lumineux avant traitement de vieillissement accéléré. Cet aspect est légèrement meilleur que celui d'un tissu lumineux revêtu d'une composition ignifugeante selon les exemples 1 a et 1 b. 25 La présence du polymère fluorocarboné dans tissu lumineux de l'exemple 4 permet d'avoir un bon compromis entre la résistance au feu et la résistance au vieillissement en milieu humide. 302 5 5 2 2 12 EXEMPLES 5 ET 6 Ces exemples illustrent l'application de la composition ignifugeante sur des substrats textiles renfermant des fibres ou des fils de matière organique. 5 On utilise la composition ignifugeante de l'exemple 1 pour revêtir le substrat textile suivant : - un complexe comprenant un voile de fibres de verre renforcé dans le sens chaîne par des fils de verre et un voile de fils de polyester (grammage du complexe : 235 g/m2) à raison de 150 g/m2 (exemple 5), 10 - un tissu de fils de lin (grammage 250 g/m2) à raison de 144 g/m2 (exemple 6). On mesure la résistance au feu et la raideur à la flexion, comparativement au même substrat textile non revêtu de la composition ignifugeante (exemples comparatifs 5 et 6). 15 Les résultats sont donnés dans le tableau 2. La composition ignifugeant procure aux exemples 5 et 6 une résistance au feu améliorée par rapport aux exemples comparatifs 5 et 6 respectifs. La raideur en flexion des exemples 5 et 6 est comparable à celle du substrat 20 textile sans composition ignifugeante. 3025522 13 Tableau 1 Temps propagation à Distance 15 cm propagation (s) (mm) Compos. ignifugeante (g matières solides/m2) Surface Tranche Surface Tranche Ex. 1 a 112 48 40 Totale Totale Ex. 1 b 155 71 49 Totale Totale Ex. lc 160 n.d. 87 70 Totale Ex. ld 274 n.d. n.d. 70 60 Ex. 1 e 285 n.d. n.d. 57 80 Ex. 2a 132 50 55 Totale Totale Ex. 0 20 12 Totale Totale comp. 1 Ex. 0 29 22 Totale Totale comp. 2 Ex. 272 n.d. n.d. 80 75 comp. 3 Ex. 2b 143 50 53 Totale Totale Ex. 2c 150 62 76 Totale Totale Ex. 2d 163 n.d. n.d. 60 80 Ex. 2e 190 n.d. n.d. 85 110 Ex. 2f 271 n.d. n.d. 80 70 Ex. 2g 280 n.d. n.d. 60 45 Ex. 3 132 n.d. 126 65 Totale Ex. 4 135 n.d. 160 65 Totale n.d. : non déterminé Tableau 2 Temps propagation à Distance propagation 15 cm (s) (mm) Compos. ignifugeante (g matières solides/m2) Surface Tranche Surface Tranche Raideur à la flexion (mN.m) Ex. 5 144 n.d. n.d. 30 33 9,1 Ex. comp. 5 0 19 12 Totale Totale 8,2 Ex. 6 150 n.d. n.d. 55 65 1,8 Ex. comp. 6 0 19 10 Totale Totale 2,0 REVENDICATIONS1. Composition ignifugeante, notamment pour un substrat textile, caractérisée en ce qu'elle comprend - une résine acrylique, - un composé déshydratant, - un agent d'expansion, et - éventuellement un composé carboné polyhydrique. 2. Composition selon la revendication 1, caractérisée en ce que la résine acrylique est constituée d'un homopolymère d'acide acrylique ou méthacrylique, 10 ou d'un copolymère d'acide acrylique et/ou méthacrylique et d'un monomère éthyléniquement insaturé. 3. Composition selon la revendication 2, caractérisée en ce que la résine acrylique est constituée d'un homolymère d'acide acrylique. 4. Composition selon l'une des revendications 1 à 3, caractérisée en ce 15 que le composé déshydratant est choisi parmi les acides forts dégradables thermiquement tels que l'acide phosphorique, l'acide sulfurique et l'acide borique, et les sels de ces acides possédant un cation volatil. 5. Composition selon la revendication 4, caractérisée en ce que le composé déshydratant est un polyphosphate d'ammonium. 20 6. Composition selon l'une des revendications 1 à 5, caractérisée en ce que l'agent d'expansion est une amine ou un amide, de préférence l'urée, la mélamine ou la guanidine, et avantageusement l'urée. 7. Composition selon l'une des revendications 1 à 6, caractérisée en ce que le composé carboné polyhydrique est un polyol, un sucre, un amidon ou 25 une cellulose. 8. Composition selon la revendication 7, caractérisée en ce que le polyol est le pentaérythritol. 9. Composition selon l'une des revendications 1 à 8, caractérisée en ce qu'elle comprend (en % de matières solides) : 30 - 10 à 60 % de résine acrylique, avantageusement 15 à 50 %, - 20 à 50 % de composé déshydratant, avantageusement 30 à 40 %, - 5 à 30 % de composé d'agent d'expansion, avantageusement 10 à 20 0A, 3025522 16 - 0 à 50 % de composé carboné polyhydrique, avantageusement 0 à 40 %. 10. Composition selon la revendication 9, caractérisée en ce qu'elle comprend en outre un polymère fluorocarboné en une quantité pouvant 5 représenter jusqu'à 60 % du poids de la résine acrylique, de préférence au moins 5 % et avantageusement de 10 à 30 %. 11. Substrat textile contenant des fibres minérales et/ou des fils composés d'une pluralité de filaments minéraux, et éventuellement des fibres et/ou des fils organiques, caractérisé en ce qu'il est revêtu de la composition ignifugeante selon l'une des revendications 1 à 10. 12. Substrat textile selon la revendication 11, caractérisé en ce que les fibres et/ou les fils minéraux sont constitués de verre ou de roche, de préférence le basalte. 13. Substrat textile selon la revendication 11 ou 12, caractérisé en ce que les fibres et/ou fils organiques sont naturels, de préférence à base de cellulose, ou synthétiques, de préférence à base d'un polymère. 14. Substrat textile selon l'une des revendications 11 à 13, caractérisé en ce que les fibres et/ou les fils minéraux ou organiques sont continu(e)s ou coupé(es). 15. Substrat textile selon l'une des revendications 11 à 14, caractérisé en ce qu'il se présente sous la forme d'un non-tissé, d'un tissu, d'une grille, d'un tricot ou d'une tresse. 16. Substrat textile selon l'une des revendications 11 à 15, caractérisé en ce qu'il s'agit d'un tissu lumineux comprenant des fibres optiques et de fils de liage, de préférence en verre. 17. Substrat textile selon la revendication 16, caractérisé en ce que les fibres optiques sont des fibres de verre ou organiques, de préférence organiques. 18. Substrat textile selon la revendication 16 ou 17, caractérisé en ce 30 qu'il comprend au moins une partie tissée selon une armure serge, de préférence une armure satin 4, 6, 8, 10 ou 12, ou un armure toile. 19. Substrat textile selon l'une des revendications 16 à 18, caractérisé en ce que les fils de verre représentent au moins 20 % de la masse du tissu lumineux, de préférence au moins 40 %. 3025522 17 20. Substrat textile selon l'une des revendications 16 à 18, caractérisé en ce qu'il comprend en outre un revêtement structurant appliqué de préférence sur une face non utilisée comme surface éclairante.